【事件の表示】
　特願２０１３−２６５２１４「硬化膜付きタッチパネル用基材及びその製造方法、感光性エレメント並びにタッチパネル」拒絶査定不服審判事件〔平成２７年　７月　２日出願公開、特開２０１５−１２１９２９、請求項の数（１８）〕について、次のとおり審決する。
【結　論】
　原査定を取り消す。
　本願の発明は、特許すべきものとする。
【理　由】
第１　手続の経緯
　本願は、平成２５年１２月２４日の出願であって、平成２８年４月１３日付けで拒絶理由通知がされ、平成２８年６月１５日付けで意見書が提出され、平成２８年９月１日付けで拒絶理由通知がされ、平成２８年１２月２日付けで手続補正がされるとともに意見書が提出され、平成２９年２月３日付けで拒絶理由通知がされ、平成２９年６月１４日付けで意見書が提出され、平成２９年７月２５日付けで拒絶査定（原査定）がされ、これに対し、平成２９年１１月２２日に拒絶査定不服審判の請求がされたものである。
第２　原査定の概要
　原査定（平成２９年７月２５日付け拒絶査定）の概要は次のとおりである。
　本願請求項１−１８に係る発明は、以下の引用文献１−５に基づいて、その発明の属する技術の分野における通常の知識を有する者（以下、「当業者」という。）が容易に発明できたものであるから、特許法第２９条第２項の規定により特許を受けることができない。
引用文献等一覧
　１．国際公開第２０１１／１２９２１０号
　２．特開２０１３−２００８９１号公報
　３．特開２００６−３１５９６０号公報
　４．“ソルト・サイエンス・シンポジウム２０１２「海水・塩の科学」開催について”，［ｏｎｌｉｎｅ］，２０１３年１月２４日，［２０１７年２月３日検索］，インターネット，＜ＵＲＬ：ｈｔｔｐ：／／ｗｗｗ．ｓａｌｔｓｃｉｅｎｃｅ．ｏｒ．ｊｐ／ｗｅｂ＿ｓａｌｅｎｃｅ／２０１３Ｎｏ４＿ｓｙｍｐｏ２０１２．ｐｄｆ＞
　５．“Ｗｅｂ−そるえんす”，［ｏｎｌｉｎｅ］，［２０１７年２月３日検索］，インターネット，＜ＵＲＬ：ｈｔｔｐ：／／ｗｗｗ．ｓａｌｔｓｃｉｅｎｃｅ．ｏｒ．ｊｐ／ｗｅｂ＿ｓａｌｅｎｃｅ／ｗｅｂ＿ｓａｌｅｎｃｅ１．ｈｔｍｌ＞
第３　本願発明
　本願請求項１−１８に係る発明（以下、それぞれ「本願発明１」−「本願発明１８」という。）は、平成２８年１２月２日付けの手続補正で補正された特許請求の範囲の請求項１−１８に記載された事項により特定される発明であり、本願の請求項１、９に係る発明は以下のとおりの発明である。
「【請求項１】
　タッチパネル用基材と、硬化膜とを備える硬化膜付きタッチパネル用基材の製造方法であって、
　前記タッチパネル用基材が、電極を有するセンシング領域と、前記センシング領域よりも外側に位置すると共に、前記電極に電気的に接続された金属配線を有する領域と、を備え、
　前記製造方法が、タッチパネル用基材上に、（Ａ）成分：バインダーポリマーと、（Ｂ）成分：光重合性化合物と、を含有する感光性樹脂組成物を含む感光性樹脂組成物層を設け、前記感光性樹脂組成物層の所定部分を活性光線の照射により硬化させた後に前記所定部分以外を除去し、前記感光性樹脂組成物の硬化膜を少なくとも前記金属配線上に形成する工程を備え、
　前記（Ａ）成分が、（メタ）アクリル酸に由来する構成単位、及び、（メタ）アクリル酸アルキルエステルに由来する構成単位を有する共重合体を含み、
　前記（Ｂ）成分が、ジシクロペンタニル構造又はジシクロペンテニル構造を有するジ（メタ）アクリレート化合物を含み、
　前記（Ａ）成分の含有量が、前記（Ａ）成分及び前記（Ｂ）成分の合計量１００質量部に対し３５〜８５質量部であり、
　前記（Ｂ）成分の含有量が、前記（Ａ）成分及び前記（Ｂ）成分の合計量１００質量部に対し１５〜６５質量部である、硬化膜付きタッチパネル用基材の製造方法。」
「【請求項９】
　支持フィルムと、前記支持フィルム上に設けられた感光性樹脂組成物層と、を備える転写用感光性エレメントであって、
　前記感光性樹脂組成物層が、電極を有するセンシング領域と、前記センシング領域よりも外側に位置すると共に、前記電極に電気的に接続された金属配線を有する領域と、を備えるタッチパネル用基材において、少なくとも前記金属配線上に硬化膜を形成するための感光性樹脂組成物を含み、
　前記感光性樹脂組成物が、（Ａ）成分：バインダーポリマーと、（Ｂ）成分：光重合性化合物と、（Ｃ）成分：光重合開始剤と、を含有し、
　前記（Ａ）成分が、（メタ）アクリル酸に由来する構成単位、及び、（メタ）アクリル酸アルキルエステルに由来する構成単位を有する共重合体を含み、
　前記（Ｂ）成分が、ジシクロペンタニル構造又はジシクロペンテニル構造を有するジ（メタ）アクリレート化合物を含み、
　前記（Ａ）成分の含有量が、前記（Ａ）成分及び前記（Ｂ）成分の合計量１００質量部に対し３５〜８５質量部であり、
　前記（Ｂ）成分の含有量が、前記（Ａ）成分及び前記（Ｂ）成分の合計量１００質量部に対し１５〜６５質量部である、感光性エレメント。」
　本願発明２−８は、概略、本願発明１を減縮した発明である。
　本願発明１０−１８は、概略、本願発明９を減縮した発明である。
　
第４　引用文献、引用発明等
１．引用文献１について
　原査定の拒絶の理由に引用された上記引用文献１には、図面とともに次の事項が記載されている（下線は当審付与。以下同様。）。
（１）　段落［００３１］
「［００３１］　本発明のネガ型感光性樹脂組成物は、（Ａ）カルボン酸当量が２００g/mol以上１，４００g/mol以下であるアルカリ可溶性樹脂、（Ｂ）光重合開始剤、（Ｃ）多官能モノマー、（Ｄ）ジルコニウム化合物を含有する。」
（２）　段落［００４８］
「［００４８］　アクリル樹脂としては、（メタ）アクリル酸、（メタ）アクリル酸エステルをラジカル重合したものが好ましい。ラジカル重合の触媒に特に制限はなく、アゾビスイソブチロニトリルなどのアゾ化合物や過酸化ベンゾイルなどの有機過酸化物など一般的に用いられる。」
（３）　段落［００５４］
「［００５４］　本発明のネガ型感光性樹脂組成物において、
（Ａ）カルボン酸当量が２００g/mol以上１，４００g/mol以下であるアルカリ可溶性樹脂の含有量
１０ｗｔ％以上６０ｗｔ％以下
（４）　段落［００６０］−［００６３］
「［００６０］　本発明のネガ型感光性樹脂組成物は、（Ｃ）多官能モノマーを含有する。光照射により上記（Ｂ）光重合開始剤によって（Ｃ）多官能モノマーの重合が進行し、本発明のネガ型感光性樹脂組成物の露光部がアルカリ水溶液に対して不溶化し、ネガ型のパターンを形成することができる。多官能モノマーとは、分子中に少なくとも２つ以上のエチレン性不飽和二重結合を有する化合物をいい、特に限定するわけでないが、ラジカル重合のしやすい（メタ）アクリル基を有する多官能モノマーが好ましい。また、（Ｃ）多官能モノマーの二重結合当量は８０g/mol以上４００g/mol以下であることが、感度、硬度の点から好ましい。
［００６１］　
（Ｃ）多官能モノマーとしては
ジメチロール−トリシクロデカンジアクリレート
ジペンタエリスリトールヘキサアクリレート
ジメチロール−トリシクロデカンジアクリレート
などが挙げられる
中でも、感度向上の観点から、ペンタエリスリトールテトラアクリレート、ジペンタエリスリトールペンタアクリレート、ジペンタエリスリトールヘキサアクリレート、トリペンタエリスリトールヘプタアクリレート、トリペンタエリスリトールオクタアクリレート、などが好ましい
また、疎水性向上の観点から、ジメチロール−トリシクロデカンジアクリレート、ジメチロール−トリシクロデカンジメタクリレート、エトキシ化ビスフェノールＡジアクリレート、９，９−ビス［４−（２−アクリロイルオキシエトキシ）フェニル］フルオレンなどが好ましい
［００６２］　本発明のネガ型感光性樹脂組成物において、
（Ｃ）多官能モノマーの含有量
１０ｗｔ％以上６０ｗｔ％以下
［００６３］　本発明のネガ型感光性樹脂組成物は、（Ｄ）ジルコニウム化合物を含有する。（Ｄ）ジルコニウム化合物を含有することで、得られる硬化膜の耐湿熱性が向上する。
カルボキシル基を有するアルカリ可溶性樹脂は、カルボキシル基由来の親水性であるため耐湿熱性に乏しいが、
本発明では、
親水性樹脂であるカルボキシル基含有アルカリ可溶性樹脂が、（Ｄ）ジルコニウム化合物を含有することで硬化膜の耐湿熱性が向上することを今回初めて見出した
その詳細なメカニズムについては明らかではない
（５）　段落［００６９］
「［００６９］　本発明のネガ型感光性樹脂組成物において、
（Ｄ）ジルコニウム化合物の含有量
１ｗｔ％以上６０ｗｔ％以下
（６）　段落［００９４］
「［００９４］　
タッチパネル部材
Ｘ軸電極およびＹ軸電極の一部を形成する透明電極がパターン加工
ＩＣドライバとの接続配線およびＹ軸電極導通配線
形成
モリブデン積層膜（ＭＡＭ）
基板端部（
上辺左部および右辺下部）のＩＣドライバとの接続部位以外の部分に透明保護膜
（７）　段落［００９５］の「合成例６」
「（
合成例６
アクリル樹脂溶液（a）
　
５００ｍｌのフラスコに２,２’−アゾビス（イソブチロニトリル）を３ｇ、プロピレングリコールメチルエーテルアセテート（以下、ＰＧＭＥＡ）を５０ｇ仕込
その後、メタクリル酸を２３．０ｇ、ベンジルメタクリレートを３１．５ｇ、トリシクロ［５．２．１．０
２，６
］デカン−８−イルメタクリレートを３２．８ｇ仕込み、室温でしばらく撹拌し、フラスコ内をバブリングによって十分に窒素置換した後、７０℃で５時間加熱撹拌し
次に、得られた溶液にメタクリル酸グリシジルを１２．７ｇ、ジメチルベンジルアミンを１ｇ、ｐ−メトキシフェノールを０．２ｇ、ＰＧＭＥＡを１００ｇ添加し、９０℃で４時間加熱撹拌し
得られたアクリル樹脂溶液（a）に固形分濃度が４０ｗｔ％になるようにＰＧＭＥＡを加えた
（８）　段落［００９８］
「［００９８］
各実施例・比較例における評価方法
（１）透過率の測定
　
作製したネガ型感光性樹脂組成物を５ｃｍ角のテンパックスガラス基板（旭テクノガラス板（株）製）にスピンコーター（ミカサ（株）製「１Ｈ−３６０Ｓ（商品名）」）を用いて５００ｒｐｍで１０秒回転した後、１，０００ｒｐｍで４秒回転してスピンコートした後、ホットプレート（大日本スクリーン製造（株）製「ＳＣＷ−６３６（商品名）」）を用いて９０℃で２分間プリベークし、膜厚２μｍの膜を作製
（９）　段落［０１１０］の実施例１
「（
実施例１
　
黄色灯下にて１，２−オクタンジオン,１−［４−（フェニルチオ）−２−（Ｏ−ベンゾイルオキシム）］（「イルガキュアＯＸＥ−０１（商品名）」チバスペシャリティケミカル製）０．２７７ｇを
２．８４６ｇ、ＰＧＭＥＡ２．３１７ｇに溶解させ、ジルコニウムジノルマルブトキシビス（エチルアセトアセテート）（７０ｗｔ％１−ブタノール溶液）（「オルガチックスＺＣ−５８０（商品名）」、マツモトファインケミカル製）０．２２７ｇ、シリコーン系界面活性剤である「ＢＹＫ−３３３（商品名）」（ビックケミージャパン（株）製）のＰＧＭＥＡ１ｗｔ％溶液０．２０００ｇ（濃度１００ｐｐｍに相当）、４−ｔ−ブチルカテコールのＰＧＭＥＡ１ｗｔ％溶液１．６６１ｇを加え、撹拌し
そこへ、ジペンタエリスリトールヘキサアクリレート（「“カヤラッド（登録商標）”ＤＰＨＡ（商品名）」、新日本化薬製）のＰＧＭＥＡ５０重量％溶液５．５３８ｇ
６．９２３ｇを加えて、撹拌し
次いで０．４５μｍのフィルターでろ過を行い、ネガ型感光性樹脂組成物
を得
（１０）　段落［０１１０］の実施例２４
「（
実施例２４
　
ポリシロキサン溶液（i）の替わりにアクリル樹脂溶液（a）
ＤＡＡの替わりに同量のＰＧＭＥＡ
以外は実施例１と同様
ネガ型感光性樹脂組成物（Ａ−１）
（１１）　段落［０１１０］−［０１１１］の実施例４６
「（
実施例４６
以下の手順に従
タッチパネル部材
（１）
　厚み約１ｍｍのガラス基板にスパッタリング装置ＨＳＲ−５２１Ａ（（株）島津製作所製）を用いて、ＲＦパワー１．４ｋＷ、真空度６．６５×１０ −１ Ｐａで１２．５分間スパッタリングすることにより、膜厚が１５０ｎｍで、表面抵抗が１５Ω／□のＩＴＯを成膜し、ポジ型フォトレジスト（東京応化工業（株）製「ＯＦＰＲ−８００」）を塗布し、８０℃で２０分間プリベークして膜厚１．１μｍのレジスト膜を得た。ＰＬＡを用いて、得られた膜に超高圧水銀灯をマスクを介してパターン露光した後、自動現像装置を用いて２．３８ｗｔ％ＴＭＡＨ水溶液で９０秒間シャワー現像し、次いで水で３０秒間リンスした。その後、４０℃のＨＣｌ／ＨＮＯ ３ ／Ｈ ２ Ｏ＝１８／４．５／７７．５（重量比）混合溶液に８０秒浸すことでＩＴＯをエッチングし、５０℃の剥離液（ナガセケムテックス（株）製「Ｎ−３００」）で１２０秒処理することでフォトレジストを除去し、
膜厚２００オングストロームの
された透明電極を有するガラス基板を作製し
（２）
得られたガラス基板上にネガ型感光性樹脂組成物（Ａ−１）を用い、
評価の方法の手順に従い透明絶縁膜を作製し
（３）モリブデン／アルミニウム／モリブデン積層膜（ＭＡＭ）配線
　
得られたガラス基板上に、
を作製し
（４）
　
得られたガラス基板上にネガ型感光性樹脂組成物（Ａ−１）を用い、
評価の方法の手順に従い
を作製
　テスターを用いて接続部の導通テスト実施したところ、電流の導通が確認された。」
　したがって、関連図面と技術常識に照らし、特に、段落［００９４］と「実施例４６」（及び「実施例４６」が引用する「合成例６」、段落［００９８］の「評価の方法」、「実施例１」、「実施例２４」）を参照すると、引用文献１には、次の発明（以下、「引用発明」という。）が記載されていると認められる。
「「アクリル樹脂溶液（a）」とは、
５００ｍｌのフラスコに２,２’−アゾビス（イソブチロニトリル）を３ｇ、プロピレングリコールメチルエーテルアセテート（以下、ＰＧＭＥＡ）を５０ｇ仕込み、その後、メタクリル酸を２３．０ｇ、ベンジルメタクリレートを３１．５ｇ、トリシクロ［５．２．１．０２，６］デカン−８−イルメタクリレートを３２．８ｇ仕込み、室温でしばらく撹拌し、フラスコ内をバブリングによって十分に窒素置換した後、７０℃で５時間加熱撹拌し、次に、得られた溶液にメタクリル酸グリシジルを１２．７ｇ、ジメチルベンジルアミンを１ｇ、ｐ−メトキシフェノールを０．２ｇ、ＰＧＭＥＡを１００ｇ添加し、９０℃で４時間加熱撹拌し、得られたアクリル樹脂溶液（a）に固形分濃度が４０ｗｔ％になるようにＰＧＭＥＡを加えたものであり、
　「ネガ型感光性樹脂組成物（Ａ−１）」とは、
黄色灯下にて１，２−オクタンジオン,１−［４−（フェニルチオ）−２−（Ｏ−ベンゾイルオキシム）］（「イルガキュアＯＸＥ−０１（商品名）」チバスペシャリティケミカル製）０．２７７ｇをＰＧＭＥＡ２．８４６ｇ、ＰＧＭＥＡ２．３１７ｇに溶解させ、ジルコニウムジノルマルブトキシビス（エチルアセトアセテート）（７０ｗｔ％１−ブタノール溶液）（「オルガチックスＺＣ−５８０（商品名）」、マツモトファインケミカル製）０．２２７ｇ、シリコーン系界面活性剤である「ＢＹＫ−３３３（商品名）」（ビックケミージャパン（株）製）のＰＧＭＥＡ１ｗｔ％溶液０．２０００ｇ（濃度１００ｐｐｍに相当）、４−ｔ−ブチルカテコールのＰＧＭＥＡ１ｗｔ％溶液１．６６１ｇを加え、撹拌し、そこへ、ジペンタエリスリトールヘキサアクリレート（「“カヤラッド（登録商標）”ＤＰＨＡ（商品名）」、新日本化薬製）のＰＧＭＥＡ５０重量％溶液５．５３８ｇ、「アクリル樹脂溶液（a）」６．９２３ｇを加えて、撹拌し、次いで０．４５μｍのフィルターでろ過を行い、ネガ型感光性樹脂組成物（Ａ−１）を得たものであり、
　「評価の方法の手順」とは、
作製したネガ型感光性樹脂組成物を５ｃｍ角のテンパックスガラス基板（旭テクノガラス板（株）製）にスピンコーター（ミカサ（株）製「１Ｈ−３６０Ｓ（商品名）」）を用いて５００ｒｐｍで１０秒回転した後、１，０００ｒｐｍで４秒回転してスピンコートした後、ホットプレート（大日本スクリーン製造（株）製「ＳＣＷ−６３６（商品名）」）を用いて９０℃で２分間プリベークし、膜厚２μｍの膜を作製する方法であって、
　以下の手順に従う、
（１）　膜厚２００オングストロームの、Ｘ軸電極およびＹ軸電極の一部を形成する透明電極がパターン加工された透明電極を有するガラス基板を作製し、
（２）　得られたガラス基板上にネガ型感光性樹脂組成物（Ａ−１）を用い、評価の方法の手順に従い、透明絶縁膜を作製し、
（３）　得られたガラス基板上に、モリブデン／アルミニウム／モリブデン積層膜（ＭＡＭ）で、ＩＣドライバとの接続配線およびＹ軸電極導通配線を作製し、
（４）　得られたガラス基板上にネガ型感光性樹脂組成物（Ａ−１）を用い、評価の方法の手順に従い、基板端部（上辺左部および右辺下部）のＩＣドライバとの接続部位以外の部分に透明保護膜を作製する、
タッチパネル部材の製造方法。」
２．引用文献２について
　原査定の拒絶の理由に引用された上記引用文献２には、段落【００４２】に、以下の記載がある。
「【００４２】
　本実施形態において、
（Ａ）成分は、（ａ）（メタ）アクリル酸、及び（ｂ）（メタ）アクリル酸アルキルエステルに由来する構成単位を含有する共重合体
３．引用文献３について
　原査定の拒絶の理由に引用された上記引用文献３には、以下の記載がある。
（１）　段落【０００３】
「【０００３】
　そのような中で、特にジシクロペンタジエン誘導体のような脂環式骨格を有する（メタ）アクリル酸エステルは、優れた硬化性、耐水性、可とう性、耐アルカリ性を有することで知られている。さらに、優れた硬化性を示すジシクロペンタジエンのジ（メタ）アクリル酸誘導体としては、現在までのところトリシクロデカンジメチロールジ（メタ）アクリレートのみが知られている（特許文献１及び特許文献２参照）。しかし，
トリシクロデカンジメチロールジ（メタ）アクリレートでは、必ずしも十分な
耐水性等を得られるとは言えない
（２）　段落【０００９】
「【発明の効果】
【０００９】
　本発明の
トリシクロデカンジオールジ（メタ）アクリレートは、優れた
耐水性
を有し、
４．引用文献４、引用文献５について
　原査定の拒絶の理由に引用された上記引用文献４（なお、引用文献４の発行日は、引用文献５に記載されるとおり、２０１３年１月２４日である。）の講演−１「海水・塩水・さび−塩分があると金属はどうしてさびやすいのか？−」の２．〜３．において記載されているように、そもそも塩単体では錆は生じず、錆が生じるためには水分が必要不可欠であること、つまり、科学的には、低い透湿度により、水を通しにくくすることによって、防錆性は高まるものであることが、本願出願日前において、周知技術であったといえる。
第５　対比・判断
１．本願発明１について
（１）　対比
　本願発明１と引用発明とを対比すると、次のことがいえる。
（ア）　引用発明の「タッチパネル部材」である「ガラス基板」は、本願発明１の「タッチパネル用基材」に相当する。
　引用発明の「ネガ型感光性樹脂組成物（Ａ−１）」を用いて作成された「透明保護膜」は、本願発明１の「硬化膜」に相当する。
　よって、引用発明の「得られた
ガラス基板
透明保護膜を作製する
（イ）　引用発明の「
Ｘ軸電極およびＹ軸電極の一部を形成する透明電極
基板端部
接続配線
（ウ）　引用発明の「ネガ型感光性樹脂組成物（Ａ−１）」のうち、「メタクリル酸」と「ベンジルメタクリレート」とを含む「アクリル樹脂溶液（a）」は、本願発明１の「（Ａ）成分：バインダーポリマー」に相当する。
　引用発明の「ネガ型感光性樹脂組成物（Ａ−１）」のうち、「ジペンタエリスリトールヘキサアクリレート（「“カヤラッド（登録商標）”ＤＰＨＡ（商品名）」、新日本化薬製）」は、本願発明１の「（Ｂ）成分：光重合性化合物」に相当する（なお、本願発明１の「
（Ｂ）
（Ｃ）
　よって、引用発明において、
「
アクリル樹脂溶液（a）とは
メタクリル酸を２３．０ｇ、ベンジルメタクリレートを３１．５ｇ
「
ネガ型感光性樹脂組成物（Ａ−１）とは
ジペンタエリスリトールヘキサアクリレート（「“カヤラッド（登録商標）”ＤＰＨＡ（商品名）」、新日本化薬製）のＰＧＭＥＡ５０重量％溶液５．５３８ｇ
アクリル樹脂溶液（a）６．９２３ｇを加えて、
「（４）　
得られたガラス基板上にネガ型感光性樹脂組成物（Ａ−１）を用い
基板端部（上辺左部および右辺下部）のＩＣドライバとの接続部位以外の部分に透明保護膜を作製する
本願発明１の「前記製造方法が、タッチパネル用基材上に、（Ａ）成分：バインダーポリマーと、（Ｂ）成分：光重合性化合物と、を含有する感光性樹脂組成物を含む感光性樹脂組成物層を設け、
前記感光性樹脂組成物層の所定部分を活性光線の照射により硬化させた後に前記所定部分以外を除去し、
　したがって、本願発明１と、引用発明との間には、次の一致点、相違点があるといえる。
　
［一致点］
「タッチパネル用基材と、硬化膜とを備える硬化膜付きタッチパネル用基材の製造方法であって、
　前記タッチパネル用基材が、電極を有するセンシング領域と、前記センシング領域よりも外側に位置すると共に、前記電極に電気的に接続された金属配線を有する領域と、を備え、
　前記製造方法が、タッチパネル用基材上に、（Ａ）成分：バインダーポリマーと、（Ｂ）成分：光重合性化合物と、を含有する感光性樹脂組成物を含む感光性樹脂組成物層を設け、前記感光性樹脂組成物の硬化膜を少なくとも前記金属配線上に形成する工程を備える、
硬化膜付きタッチパネル用基材の製造方法。」
［相違点１］
　硬化膜層を形成する工程において、本願発明１では、「前記製造方法が、タッチパネル用基材上に、（Ａ）成分：バインダーポリマーと、（Ｂ）成分：光重合性化合物と、を含有する感光性樹脂組成物を含む感光性樹脂組成物層を設け、
前記感光性樹脂組成物層の所定部分を活性光線の照射により硬化させた後に前記所定部分以外を除去し、
形成する工程
［相違点２］
　「（Ａ）成分：バインダーポリマー」に関して、本願発明１では、「前記（Ａ）成分が、（メタ）アクリル酸に由来する構成単位、及び、（メタ）アクリル酸アルキルエステルに由来する構成単位を有する共重合体を含」むのに対して、引用発明では、「アクリル樹脂溶液（a）」は、「メタクリル酸」と「ベンジルメタクリレート」（これは「（メタ）アクリル酸アルキルエステル」である。）とを構成単位として含むものの、これらに由来する「共重合体」を含むことは特定されていない点。
［相違点３］
　「（Ｂ）成分：光重合性化合物」に関して、本願発明１では、「前記（Ｂ）成分が、ジシクロペンタニル構造又はジシクロペンテニル構造を有するジ（メタ）アクリレート化合物を含」むのに対して、引用発明では、「ジペンタエリスリトールヘキサアクリレート」を用いるものであって、「ジシクロペンタニル構造又はジシクロペンテニル構造を有するジ（メタ）アクリレート化合物を含」まない点。
［相違点４］
　前記（Ａ）成分と前記（Ｂ）成分の含有量に関して、本願発明１では、「前記（Ａ）成分の含有量が、前記（Ａ）成分及び前記（Ｂ）成分の合計量１００質量部に対し３５〜８５質量部であり、前記（Ｂ）成分の含有量が、前記（Ａ）成分及び前記（Ｂ）成分の合計量１００質量部に対し１５〜６５質量部である」のに対して、引用発明は、「アクリル樹脂溶液（a）
６．９２３ｇ
２．７６９２ｇ
ジペンタエリスリトールヘキサアクリレート
ＰＧＭＥＡ５０重量％溶液５．５３８ｇ
２．７６９ｇ
前記
前記
（２）　相違点についての判断
　事案に鑑みて、上記［相違点３］について先に検討する。
ア　引用発明は、主に引用文献１の「実施例４６」に係るものであって、光重合性化合物として「ジペンタエリスリトールヘキサアクリレート」を用いるものである。
　この点について、引用文献１の段落［００６１］には、「
（Ｃ）多官能モノマーとしてはたとえば
などが挙げられる。
中でも、感度向上の観点から
ジペンタエリスリトールペンタアクリレート
また、疎水性向上の観点から
ジメチロール−トリシクロデカンジアクリレート
ジメチロール−トリシクロデカンジメタクリレート
エトキシ化ビスフェノールＡジアクリレート
９，９−ビス［４−（２−アクリロイルオキシエトキシ）フェニル］フルオレンなど
　しかし、引用文献１は、（Ｃ）多官能モノマー（本願発明１の（Ｂ）成分）として多数の化合物を列挙した中で、光重合性化合物の「疎水性」向上の観点から、４つの化合物を列挙するものであって、「吸湿性」向上の観点ではない。
　（なお、吸湿性に関連して、引用文献１の段落［００６３］に「・・・（中略）・・・カルボキシル基を有する
アルカリ可溶性樹脂は、
耐湿
性に乏しいが
（Ｄ）ジルコニウム化合物を含有することで硬化膜の耐湿
性が向上することを今回初めて見出した
その詳細なメカニズムについては明らかではない
　この記載から、引用文献１は、耐湿性の乏しいアルカリ可溶性樹脂（これは本願発明１の「（Ａ）」成分に対応する。）に「（Ｄ）成分」としてジルコニウム化合物を加えると（詳細なメカニズムは不明だが）、硬化膜の耐湿性が向上することを新たに見出したというものであって、光重合性化合物（本願発明１の（Ｂ）成分）の耐湿性の向上については記載されていない。
　さらに、「（Ｄ）成分」のジルコニウム化合物により「その詳細なメカニズムについては明らかではないが」耐湿性を向上させた引用発明の実施例において、さらに、光重合性化合物（本願発明１の（Ｂ）成分）を別の特定の化合物で置換した場合、どのようなメカニズムで、どのように耐湿性が変化するかは、引用文献１の記載からは直ちに予測し難いといえる。）
　引用文献１には、（Ｃ）多官能モノマー（本願発明１の（Ｂ）成分）として多数の化合物が列挙されており、列挙された化合物の中に「ジメチロール−トリシクロデカンジアクリレート、ジメチロール−トリシクロデカンジメタクリレート」が含まれているにとどまり、特に、「ジメチロール−トリシクロデカンジアクリレート、ジメチロール−トリシクロデカンジメタクリレート」（本願発明１でいう「ジシクロペンタニル構造又はジシクロペンテニル構造を有するジ（メタ）アクリレート化合物」）を選択することや、その有効性までは記載されていない。
イ　引用文献２（上記「第４、２．」を参照。）には、（Ａ）成分として（メタ）アクリル酸、及び（メタ）アクリル酸アルキルエステルに由来する構成単位を含有する共重合体が好適であることの記載はあるが、光重合性化合物として「ジシクロペンタニル構造又はジシクロペンテニル構造を有するジ（メタ）アクリレート化合物」を用いることについては記載されていない。
ウ　引用文献３（上記「第４、３．（１）−（２）」を参照。）には、一般に、トリシクロデカンジメチロールジ（メタ）アクリレートは、必ずしも十分な耐水性等を得られない一方、トリシクロデカンジオールジ（メタ）アクリレートは、優れた耐水性を有している旨の記載がある。
　しかし、引用文献１は、（Ｃ）多官能モノマー（本願発明１の（Ｂ）成分）として多数の化合物を列挙した中で、「疎水性」向上の観点から、４つの化合物を列挙するものであるから、「疎水性」と異なる特性である、引用文献３の「耐水性」向上の観点での化合物に関する技術的事項を組み合わせる起因は見いだし難い。
　さらに、もし引用文献３の公知技術を組合せた場合でも、引用文献３では「トリシクロデカンジメチロールジ（メタ）アクリレートは、必ずしも十分な耐水性等を得られない」旨が記載されている以上、引用文献１で列記された４つの化合物から、引用文献３の記載に基づいて、特に「ジメチロール−トリシクロデカンジアクリレート、ジメチロール−トリシクロデカンジメタクリレート」を選択する起因は見いだし難い。
エ　引用文献４−５（上記「第４、４．」を参照。）には、低い透湿度により、水を通しにくくすることによって、防錆性が高まるとの一般的な記載はあるが、光重合性化合物として、「ジシクロペンタニル構造又はジシクロペンテニル構造を有するジ（メタ）アクリレート化合物」を用いることについては記載も示唆もされていない。
オ　これに対し、平成２９年１２月２８日付け手続補正書４ページで提示された、上記４つの化合物を用いた塩水噴霧試験の結果を示す［表Ａ］を参照すると、「疎水性」向上の観点から列挙された４つの化合物のうち、本願発明１の「ジシクロペンタニル構造又はジシクロペンテニル構造を有するジ（メタ）アクリレート化合物」に該当する「ジメチロール−トリシクロデカンジアクリレート」又は「ジメチロール−トリシクロデカンジメタクリレート」を用いた場合、低い透湿性と高い防錆性とが両立できる一方、これに該当しない「エトキシ化ビスフェノールＡジアクリレート」又は「９，９−ビス［４−（２−アクリロイルオキシエトキシ）フェニル］フルオレン」を用いた場合、低い透湿性と高い防錆性とを両立できないことが認められるから、本願発明１は、（Ｂ）成分として特に「ジシクロペンタニル構造又はジシクロペンテニル構造を有するジ（メタ）アクリレート化合物」を選択することによって、低い透湿性と高い防錆性とを両立し得るという格別な効果を奏するものと認められる。
　したがって、引用発明において、（Ｂ）成分として「ジシクロペンタニル構造又はジシクロペンテニル構造を有するジ（メタ）アクリレート化合物を含」む構成として、本願発明１の相違点３に係る発明特定事項とすることは、当業者であっても引用発明、引用文献２−５に記載された技術的事項及び周知技術に基づいて容易に想到し得たものであるとはいえない。
カ　したがって、他の相違点について判断するまでもなく、本願発明１は、当業者であっても引用発明、引用文献２−５に記載された技術的事項及び周知技術に基づいて容易に発明できたものであるとはいえない。
２．本願発明２−１８について
　本願発明２−８は、本願発明１を減縮した発明であり、本願発明９は、本願発明１に対応する「感光性エレメント」の発明であり、本願発明１０−１８は、本願発明９を減縮した発明であって、本願発明１の上記［相違点３］に係る構成と同一の構成を備えるものである。
　よって、本願発明１と同じ理由により、本願発明２−１８も、当業者であっても、引用発明、引用文献２−５に記載された技術的事項及び周知技術に基づいて容易に発明できたものとはいえない。
第６　むすび
　以上のとおり、本願発明１−１８は、当業者が引用発明、引用文献２−５に記載された技術的事項及び周知技術に基づいて容易に発明をすることができたものではないから、原査定の理由によっては、本願を拒絶することはできない。
　また、他に本願を拒絶すべき理由を発見しない。
　よって、結論のとおり審決する。